(57)【要約】【課題】優れた耐空気透過性、耐久性及び転がり抵抗性を兼ね備えたインナーライナー層を形成することができるゴム組成物、並びにそれを用いたインナーライナー層及び空気入りタイヤを提供する。【解決手段】６０〜９９．５質量％のスチレン−イソブチレン−スチレントリブロック共重合体と、０．５〜４０質量％のスチレン−無水マレイン酸共重合体又はその誘導体とを含むタイヤのインナーライナー層用ゴム組成物、並びにそれを用いたインナーライナー層及び空気入りタイヤである。【選択図】図１
2015110700.tif 000002
【特許請求の範囲】
【請求項１】
６０〜９９．５質量％のスチレン−イソブチレン−スチレントリブロック共重合体と、
０．５〜４０質量％のスチレン−無水マレイン酸共重合体又はその誘導体と、
を含む、タイヤのインナーライナー層用ゴム組成物。
【請求項２】
前記誘導体は、スチレン−無水マレイン酸共重合体のモノエステル化物又はアンモニウム塩である、請求項１に記載のゴム組成物。
【請求項３】
前記スチレン−無水マレイン酸共重合体は、重量平均分子量が４０００〜２００００であり、酸価が５０〜６００である、請求項１に記載のゴム組成物。
【請求項４】
前記スチレン−無水マレイン酸共重合体のモノエステル化物は、重量平均分子量が５０００〜１２０００であり、酸価が５０〜４００である、請求項２に記載のゴム組成物。
【請求項５】
前記スチレン−無水マレイン酸共重合体を構成するスチレン成分と無水マレイン酸成分との含有比が、モル比で５０／５０〜９０／１０である、請求項１〜４のいずれか１項に記載のゴム組成物。
【請求項６】
前記スチレン−イソブチレン−スチレントリブロック共重合体は、スチレン成分含有量が１０〜３０質量％である、請求項１〜５のいずれか１項に記載のゴム組成物。
【請求項７】
１５〜４０質量％のエチレン−ビニルアルコール共重合体をさらに含む、請求項１〜６のいずれか１項に記載のゴム組成物。
【請求項８】
請求項１〜７のいずれか１項に記載のゴム組成物から形成されるタイヤのインナーライナー層。
【請求項９】
厚みが０．０５〜０．５ｍｍである、請求項８に記載のインナーライナー層。
【請求項１０】
カーカス層と、
前記カーカス層のタイヤ内側に配置される請求項８又は９に記載のインナーライナー層と、
前記インナーライナー層のタイヤ内側に配置されるゴム層と、
を備える、空気入りタイヤ。
【請求項１１】
次の（ａ）及び（ｂ）：
（ａ）前記インナーライナー層が、第１領域と、前記第１領域とは異なる領域であって、前記第１領域よりも厚みが大きい第２領域とを含む、
（ｂ）前記ゴム層が、第３領域と、前記第３領域とは異なる領域であって、前記第３領域よりも厚みが大きい第４領域とを含む、
の少なくともいずれかを満たす、請求項１０に記載の空気入りタイヤ。
【請求項１２】
前記第１領域は、前記インナーライナー層におけるトレッド部に対応する領域であり、
前記第２領域は、前記インナーライナー層における、前記第１領域以外の少なくとも一部の領域である、請求項１１に記載の空気入りタイヤ。
【請求項１３】
前記第４領域は、前記ゴム層におけるトレッド部に対応する領域であり、
前記第３領域は、前記ゴム層における、前記第４領域以外のすべての領域である、請求項１１又は１２に記載の空気入りタイヤ。
【発明の詳細な説明】
【技術分野】
【０００１】
本発明は、インナーライナー層用ゴム組成物、並びにそれを用いたタイヤのインナーライナー層及び空気入りタイヤに関する。
【背景技術】
【０００２】
インナーライナー層は、空気入りタイヤの内部に配され、タイヤ内部から外部への空気漏れの量（空気透過量）を低減して耐空気透過性を向上させる働きを担うタイヤ部材である。
【０００３】
インナーライナー層には、耐空気透過性は勿論のこと、耐久性も求められる。インナーライナー層は、リム組み作業等の際に工具類が接触して損傷を生じやすく、また、パンク修理等においてタイヤ内面をバフ処理する際にも損傷を受けやすい部材であるためである。インナーライナー層の損傷は、タイヤの耐空気透過性を大きく低下させ得る。
【０００４】
従来、チューブレスの空気入りタイヤのインナーライナー層には一般的に、耐空気透過性が比較的高いブチル系ゴムが使用されてきたが、その耐空気透過性には改善の余地があり、また、タイヤの転がり抵抗が上昇し、結果として燃費を悪化させる一因になるという問題もあった。
【０００５】
インナーライナー層の特性を改善すべく、従来、様々な技術が提案されている（特許文献１〜６）。
【先行技術文献】
【特許文献】
【０００６】
【特許文献１】特開平０８−２５８５０６号公報
【特許文献２】特開平０９−０１９９８７号公報
【特許文献３】特許第２９９９１８８号明細書
【特許文献４】特開２００８−０２４２１９号公報
【特許文献５】特開２００５−３４３３７９号公報
【特許文献６】特開２００９−２７９９７７号公報
【発明の概要】
【発明が解決しようとする課題】
【０００７】
特許文献１には、ポリ塩化ビニリデンのような熱可塑性樹脂からなるフィルムを空気入りタイヤのインナーライナー層（空気透過防止層）に用いることが記載されている。熱可塑性樹脂は、ブチル系ゴムに比べて耐空気透過性の面でより優れている。
【０００８】
しかし、熱可塑性樹脂からなるインナーライナー層は、耐屈曲疲労性を確保するために極めて薄くする必要があり、このため、上述したような場面で損傷を生じやすかった。また、タイヤ使用時にショルダー部近傍に大きなせん断歪が作用するため、インナーライナー層とカーカス層との接着界面で剥離が発生しやすくなり、タイヤの空気漏れが発生しやすいという問題もあった。
【０００９】
特許文献２には、ガスバリヤー層（Ａ）及びその両面に配置される接着層（Ｂ）からなる積層フィルム（インナーライナー層）と、カーカス層のようなゴム層（Ｒ）とを含む積層体であって、接着層（Ｂ）とゴム層（Ｒ）とが加熱接着されてなる積層体が記載されており、ガスバリヤー層（Ａ）の両側に接着層（Ｂ）を設けることで、インナーライナー層の重ね合わせ部において接着層（Ｂ）同士が接触するようになり、加熱によって強固に接着されるので、空気圧保持性を向上できることが述べられている。しかし、このインナーライナー層の重ね合わせのための接着層（Ｂ）は、加硫工程においてブラダーと加熱状態で接触することになり、ブラダーに粘着するという問題があった。
【００１０】
特許文献３には、エラストマー組成物（Ａ）を分散相、２種以上の熱可塑性樹脂のブレンドからなる熱可塑性樹脂組成物（Ｂ）をマトリックスとする熱可塑性エラストマー組成物を空気入りタイヤの空気透過防止層に用いることが記載されている。上記２種以上の熱可塑性樹脂にはナイロン樹脂が用いられる。
【００１１】
しかし、ナイロン樹脂は室温で硬いため、当該文献に記載の熱可塑性エラストマー組成物は、空気入りタイヤのインナーライナー層としては不向きである。また、この熱可塑性エラストマー組成物は、カーカス層のようなゴム層に加硫接着させることができないため、仮にこの熱可塑性エラストマー組成物をインナーライナー層に用いた場合には、ゴム層との接着のための加硫用接着層を別途設ける必要がある。このため、タイヤ構造及びタイヤ製造工程が複雑となり、生産性の観点からも不利であった。
【００１２】
特許文献４には、無水マレイン酸変性水素添加スチレン−エチレン−ブタジエン−スチレンブロック共重合体のような柔軟樹脂が分散されたエチレン−ビニルアルコール共重合体層の両面に熱可塑性ウレタン系エラストマー層を積層し、この積層体を、ブチルゴム等を含む接着剤組成物を用いてゴム状弾性体層に接着してなるインナーライナー層が記載されている。
【００１３】
しかしながら、柔軟樹脂が分散されたエチレン−ビニルアルコール共重合体は接着力が低いため、熱可塑性ウレタン系エラストマー層との剥離が生じやすい傾向にある。また、柔軟樹脂が分散されているものの、マトリックスであるエチレン−ビニルアルコール共重合体自体は耐屈曲疲労性に乏しいため、当該文献に記載のインナーライナー層は、耐屈曲性に関してなお改善の余地があった。さらに、接着剤組成物を用いて上記積層体をゴム状弾性体層に接着するという別途の工程が必要であり、生産性の観点からも不利であった。
【００１４】
特許文献５には、ゴム組成物を含む熱可塑性樹脂からなるインナーライナー層において、ショルダー部における厚さ寸法がタイヤクラウン部における厚さ寸法よりも大きくすることにより、低温耐久性を向上させ得ることが記載されている。
【００１５】
特許文献６には、タイヤ内面に熱可塑性樹脂又は熱可塑性樹脂中にエラストマーをブレンドした熱可塑性エラストマー組成物からなる熱可塑性樹脂フィルム層（インナーライナー層）を設け、その熱可塑性樹脂フィルム層の内面に保護ゴム層を積層した構成において、熱可塑性樹脂フィルム層又は保護ゴム層の少なくとも一方の厚さを変化させることにより、上述したような場面でのインナーライナー部の損傷を防止できることが記載されている。
【００１６】
本発明の目的は、優れた耐空気透過性、耐久性及び転がり抵抗性を兼ね備えたインナーライナー層を形成することができるゴム組成物、並びにそれを用いたインナーライナー層及び空気入りタイヤを提供することにある。
【課題を解決するための手段】
【００１７】
本発明は、以下に示すインナーライナー層用ゴム組成物、インナーライナー層及び空気入りタイヤを提供する。
【００１８】
［１］  ６０〜９９．５質量％のスチレン−イソブチレン−スチレントリブロック共重合体と、
０．５〜４０質量％のスチレン−無水マレイン酸共重合体又はその誘導体と、
を含む、タイヤのインナーライナー層用ゴム組成物。
【００１９】
［２］  前記誘導体は、スチレン−無水マレイン酸共重合体のモノエステル化物又はアンモニウム塩である、［１］に記載のゴム組成物。
【００２０】
［３］  前記スチレン−無水マレイン酸共重合体は、重量平均分子量が４０００〜２００００であり、酸価が５０〜６００である、［１］に記載のゴム組成物。
【００２１】
［４］  前記スチレン−無水マレイン酸共重合体のモノエステル化物は、重量平均分子量が５０００〜１２０００であり、酸価が５０〜４００である、［２］に記載のゴム組成物。
【００２２】
［５］  前記スチレン−無水マレイン酸共重合体を構成するスチレン成分と無水マレイン酸成分との含有比が、モル比で５０／５０〜９０／１０である、［１］〜［４］のいずれかに記載のゴム組成物。
【００２３】
［６］  前記スチレン−イソブチレン−スチレントリブロック共重合体は、スチレン成分含有量が１０〜３０質量％である、［１］〜［５］のいずれかに記載のゴム組成物。
【００２４】
［７］  １５〜４０質量％のエチレン−ビニルアルコール共重合体をさらに含む、［１］〜［６］のいずれかに記載のゴム組成物。
【００２５】
［８］  ［１］〜［７］のいずれかに記載のゴム組成物から形成されるタイヤのインナーライナー層。
【００２６】
［９］  厚みが０．０５〜０．５ｍｍである、［８］に記載のインナーライナー層。
［１０］  カーカス層と、
前記カーカス層のタイヤ内側に配置される［８］又は［９］に記載のインナーライナー層と、
前記インナーライナー層のタイヤ内側に配置されるゴム層と、
を備える、空気入りタイヤ。
【００２７】
［１１］  次の（ａ）及び（ｂ）：
（ａ）前記インナーライナー層が、第１領域と、前記第１領域とは異なる領域であって、前記第１領域よりも厚みが大きい第２領域とを含む、
（ｂ）前記ゴム層が、第３領域と、前記第３領域とは異なる領域であって、前記第３領域よりも厚みが大きい第４領域とを含む、
の少なくともいずれかを満たす、［１０］に記載の空気入りタイヤ。
【００２８】
［１２］  前記第１領域は、前記インナーライナー層におけるトレッド部に対応する領域であり、
前記第２領域は、前記インナーライナー層における、前記第１領域以外の少なくとも一部の領域である、［１１］に記載の空気入りタイヤ。
【００２９】
［１３］  前記第４領域は、前記ゴム層におけるトレッド部に対応する領域であり、
前記第３領域は、前記ゴム層における、前記第４領域以外のすべての領域である、［１１］又は［１２］に記載の空気入りタイヤ。
【発明の効果】
【００３０】
本発明によれば、優れた耐空気透過性、耐久性及び転がり抵抗性を兼ね備えたインナーライナー層を形成することができるゴム組成物、並びにそれを用いたインナーライナー層及び空気入りタイヤを提供することができる。
【図面の簡単な説明】
【００３１】
【図１】本発明に係る空気入りタイヤの一例を説明するためのタイヤ右半分を示す概略断面図である。
【発明を実施するための形態】
【００３２】
＜インナーライナー層用ゴム組成物＞
本発明に係るインナーライナー層用ゴム組成物は、スチレン−イソブチレン−スチレントリブロック共重合体と、スチレン−無水マレイン酸共重合体又はその誘導体とを含むものである。また、エチレン−ビニルアルコール共重合体をさらに含むこともできる。
【００３３】
（１）スチレン−イソブチレン−スチレントリブロック共重合体
本発明に係るインナーライナー層用ゴム組成物は、ゴム組成物全量を１００質量％とするとき、スチレン−イソブチレン−スチレントリブロック共重合体（以下、「ＳＩＢＳ」ともいう。）を６０〜９９．５質量％含む。ＳＩＢＳが有するイソブチレンブロックに起因して、本発明のゴム組成物を含むインナーライナー層は優れた耐空気透過性を示す。
【００３４】
また、ＳＩＢＳは芳香環以外の分子構造が完全飽和であるため、劣化硬化が生じにくく、優れた耐久性を有する。従って、本発明のゴム組成物を含むインナーライナー層は優れた耐久性を示す。さらに、ＳＩＢＳを含む本発明のゴム組成物を用いたインナーライナー層によれば、ブチル系ゴム（ハロゲン化ブチルゴム等）を用いた従来のインナーライナー層と比較して、タイヤの転がり抵抗の低減が可能であり、その結果、燃費の向上効果を得ることができる。
【００３５】
ゴム組成物中におけるＳＩＢＳの含有量は６０〜９９．５質量％であり、これにより、優れた耐空気透過性、耐久性及び転がり抵抗性を兼ね備えたインナーライナー層用ゴム組成物を得ることができる。ＳＩＢＳの含有量は、好ましくは８０〜９５質量％である。
【００３６】
ＳＩＢＳの分子量は特に制限されないが、ＳＩＢＳのゴム弾性及び流動性、インナーライナー層への成形加工性等の観点から、ＧＰＣ測定による重量平均分子量（ポリスチレン換算。以下同様。）が５００００〜４０００００であることが好ましく、５００００〜１０００００であることがより好ましい。重量平均分子量が５００００未満であると、ＳＩＢＳのゴム弾性、引張強度及び引張伸びが低下するおそれがある。また、重量平均分子量が４０００００を超えると、ＳＩＢＳの流動性の低下によりインナーライナー層への成形加工性（押出加工性等）が低下するおそれがある。
【００３７】
ＳＩＢＳが有するイソブチレンブロックのＧＰＣ測定による重量平均分子量は、好ましくは１００００〜１５００００であり、スチレンブロックのＧＰＣ測定による重量平均分子量は、好ましくは１００００〜３００００である。これらのブロックの重量平均分子量が１００００未満であると、ＳＩＢＳのゴム弾性が低下したり、流動性が高くなり過ぎて取扱い性に欠けたりすることがある。イソブチレンブロックの重量平均分子量が１５００００を超えるか、又はスチレンブロックの重量平均分子量が３００００を超えると、ＳＩＢＳの流動性の低下によりインナーライナー層への成形加工性（押出加工性等）が低下するおそれがある。
【００３８】
ＳＩＢＳは、耐空気透過性及び耐久性をより良好にする観点から、ＳＩＢＳ中のスチレン成分の含有量が１０〜４０質量％であることが好ましく、１０〜３０質量％であることがより好ましく、１４〜２３質量％であることがさらに好ましい。ＳＩＢＳを構成するイソブチレン成分とスチレンとのモル比（イソブチレン／スチレン）は、ＳＩＢＳのゴム弾性の観点から、４０／６０〜９５／５であることが好ましい。
【００３９】
ＳＩＢＳは、リビングカチオン重合法のような一般的なビニル系化合物の重合法により得ることができる。たとえば、特開昭６２−４８７０４号公報及び特開昭６４−６２３０８号公報には、イソブチレンと他のビニル化合物とのリビングカチオン重合が可能であり、ビニル系化合物としてのイソブチレン及び他の化合物をリビングカチオン重合することでポリイソブチレン系のブロック共重合体を製造できることが開示されている。この他にも、リビングカチオン重合法によるビニル系化合物重合体の製造法が、例えば、米国特許第４，９４６，８９９号、米国特許第５，２１９，９４８号、特開平３−１７４４０３号公報等に記載されている。
【００４０】
ＳＩＢＳは、分子内に芳香環以外の二重結合を有していないために、分子内に二重結合を有している重合体、例えばポリブタジエンに比べて紫外線に対する安定性が高く、従って耐候性も良好である。また、分子内に芳香環以外の二重結合を有しておらず、飽和系のゴム状ポリマーであるにも関わらず、波長５８９ｎｍの光の２０℃での屈折率（ｎＤ）は、ポリマーハンドブック〔１９８９年：ワイリー（Ｐｏｌｙｍｅｒ  Ｈａｎｄｂｏｏｋ，  Ｗｉｌｌｙ，１９８９）〕によると、１．５０６である。これは他の飽和系のゴム状ポリマー、例えばエチレン−ブテン共重合体に比べて有意に高い。
【００４１】
（２）スチレン−無水マレイン酸共重合体又はその誘導体
本発明に係るインナーライナー層用ゴム組成物は、ゴム組成物全量を１００質量％とするとき、スチレン−無水マレイン酸共重合体又はその誘導体を０．５〜４０質量％含む。これにより、インナーライナー層及びこれを用いた空気入りタイヤの耐空気透過性及び耐久性を向上させることができる。スチレン−無水マレイン酸共重合体とその誘導体とを併用してもよい。
【００４２】
スチレン−無水マレイン酸共重合体の誘導体としては、スチレン−無水マレイン酸共重合体の無水マレイン酸部分をモノエステル化して得られる、モノエステル基及びモノカルボン酸基を有するモノエステル化物や、スチレン−無水マレイン酸共重合体のアンモニウム塩が挙げられる。インナーライナー層用ゴム組成物は、スチレン−無水マレイン酸共重合体の誘導体を２種以上含有していてもよい。
【００４３】
スチレン−無水マレイン酸共重合体又はその誘導体は、市販品を入手することができる。スチレン−無水マレイン酸共重合体の誘導体としては、例えば「ＳＭＡ１０００」、「ＳＭＡ２０００」、「ＳＭＡ３０００」、「ＳＭＡ  ＥＦ３０」、「ＳＭＡ  ＥＦ４０」、「ＳＭＡ  ＥＦ６０」、「ＳＭＡ  ＥＦ８０」（いずれも商品名、川原油化株式会社より入手可能）が挙げられ、スチレン−無水マレイン酸共重合体のモノエステル化物としては、例えば「ＳＭＡ１４４０」、「ＳＭＡ１７３５２」、「ＳＭＡ２６２５」、「ＳＭＡ３８４０」（いずれも商品名、川原油化株式会社より入手可能）が挙げられ、スチレン−無水マレイン酸共重合体のアンモニウム塩としては、例えば「ＳＭＡ１０００Ｈ」、「ＳＭＡ１４４０Ｈ」、「ＳＭＡ２０００Ｈ」、「ＳＭＡ３０００Ｈ」、「ＳＭＡ２６２５Ｈ」、「ＳＭＡ１７３５２Ｈ」（いずれも商品名、川原油化株式会社より入手可能）が挙げられる。
【００４４】
インナーライナー層用ゴム組成物にスチレン−無水マレイン酸共重合体又はその誘導体を含有させることにより、インナーライナー層とこれに隣接するゴムとの接着性（加硫後の接着性）を向上させることができ、これにより、インナーライナー層及びこれを用いた空気入りタイヤの耐空気透過性及び耐久性を向上させることができる。また、スチレン−無水マレイン酸共重合体又はその誘導体を含有させることにより、ゴム組成物に濡れ性を与えることができるため、ゴム組成物の未加硫時の粘着性を向上させることができる。粘着性の向上は、空気入りタイヤの成形加工性の向上に寄与する。
【００４５】
ゴム組成物中におけるスチレン−無水マレイン酸共重合体又はその誘導体の含有量（２種以上併用する場合はその合計含有量）が０．５〜４０質量％であることにより、隣接ゴムとの接着性に優れ、耐空気透過性及び耐久性に優れるインナーライナー層及びこれを用いた空気入りタイヤを得ることができる。ゴム組成物中におけるスチレン−無水マレイン酸共重合体又はその誘導体の含有量は、好ましくは２〜３０質量％である。
【００４６】
スチレン−無水マレイン酸共重合体は、加硫後における隣接ゴムとの接着性及びゴム組成物の流動性の観点から、ＧＰＣ測定による重量平均分子量が４０００〜２００００であることが好ましく、５０００〜１５０００であることがより好ましい。
【００４７】
また、スチレン−無水マレイン酸共重合体を構成するスチレン成分と無水マレイン酸成分との含有比は、軟化点を高くし、熱安定性を高める観点から、モル比で５０／５０〜９０／１０とすることが好ましい。また未加硫時におけるゴム組成物の粘着性の観点から、スチレン−無水マレイン酸共重合体の酸価は、５０〜６００であることが好ましく、９５〜５００であることがより好ましい。
【００４８】
スチレン−無水マレイン酸共重合体のモノエステル化物は、加硫後における隣接ゴムとの接着性及びゴム組成物の流動性の観点から、ＧＰＣ測定による重量平均分子量が５０００〜１２０００であることが好ましく、６０００〜１１０００であることがより好ましい。
【００４９】
また、スチレン−無水マレイン酸共重合体のモノエステル化物を構成するスチレン成分と無水マレイン酸由来成分との含有比は、加硫後における隣接ゴムとの接着性の観点から、モル比で５０／５０〜９０／１０とすることが好ましい。また未加硫時におけるゴム組成物の粘着性の観点から、スチレン−無水マレイン酸共重合体のモノエステル化物は、その酸価が５０〜４００であることが好ましく、９５〜２９０であることがより好ましい。
【００５０】
スチレン−無水マレイン酸共重合体のモノエステル化物は、例えば反応容器にスチレン−無水マレイン酸共重合体とアルコールを導入し、不活性ガス雰囲気下で加熱攪拌することによって製造することができる。
【００５１】
（３）エチレン−ビニルアルコール共重合体
本発明に係るインナーライナー層用ゴム組成物は、エチレン−ビニルアルコール共重合体をさらに含むことができる。
【００５２】
ゴム組成物中におけるエチレン−ビニルアルコール共重合体の含有量は、１５〜４０質量％であることが好ましい。含有量を１５質量％以上とすることにより、インナーライナー層の耐空気透過性をより高める効果が得られ得る。一方、含有量を４０質量％以下とすることにより、ゴム組成物調製時の混練性やインナーライナー層の機械強度等の悪化を防止することができる。エチレン−ビニルアルコール共重合体の含有量は、より好ましくは２０質量％以上、さらに好ましくは２５質量％以上であり、またインナーライナー層及びこれを用いた空気入りタイヤの耐久性の観点から、３０質量％以下であることがより好ましい。
【００５３】
エチレン−ビニルアルコール共重合体は、下記一般式（Ｉ）：
【００５４】
【化１】
2015110700.tif 000003
【００５５】
（式中、ｍ及びｎはそれぞれ独立して１〜１００であり、ｘは１〜１０００である。）で表わされるエチレン−ビニルアルコ−ル共重合体であることが好ましい。
【００５６】
エチレン−ビニルアルコ−ル共重合体のエチレン由来部位により、ゴム組成物に含まれる他の成分との相溶性が良好に付与され、エチレン−ビニルアルコ−ル共重合体は、インナーライナー層中に微細なサイズの分散形態で存在することができる。一方、エチレン−ビニルアルコ−ル共重合体は、ビニルアルコ−ル由来部位の寄与により良好な耐空気透過性を有する。したがって、インナーライナー層には、耐空気透過性に優れるエチレン−ビニルアルコ−ル共重合体が微細なサイズで島状に分散されることとなり、これにより、インナーライナー層の厚みが薄い場合においても、良好な耐空気透過性が発現される。インナーライナー層の厚みを小さくすることは、タイヤの軽量化、ひいては燃費の向上に有利である。
【００５７】
上記一般式（Ｉ）において、エチレン−ビニルアルコ−ル共重合体を構成するためにｍ及びｎは１以上とされる。一方、ｍ及びｎがそれぞれ１００以下であることにより、ゴム組成物中の他の成分との相溶性と、耐空気透過性とが両立されたエチレン−ビニルアルコ−ル共重合体が得られる。ゴム組成物中の他の成分との相溶性がより良好になる点で、ｍは５以上であることが好ましい。また、耐空気透過性がより良好になる点で、ｎは５以上であることが好ましい。一方、ビニルアルコール由来部位による耐空気透過性の発現を損ない難いことから、ｍは９５以下であることが好ましく、８０以下であることがより好ましい。また、エチレン由来部位によるゴム組成物中の他の成分との良好な相溶性の発現を損ない難いことから、ｎは９５以下であることが好ましく、８０以下であることがより好ましい。
【００５８】
上記一般式（Ｉ）において、エチレン−ビニルアルコ−ル共重合体を構成するためにｘは１以上とされる。一方、ｘが１０００以下であることにより、ゴム組成物調製時の混練性が確保され、エチレン−ビニルアルコ−ル共重合体が均一に分散されたゴム組成物、ひいてはインナーライナー層が得られる。ゴム組成物中の他の成分との相溶性及び耐空気透過性が良好に発現されることから、ｘは１０以上であることが好ましく、混練性がより良好になることから、ｘは５００以下であることが好ましく、１００以下であることがより好ましい。
【００５９】
上記一般式（Ｉ）で表されるエチレン−ビニルアルコ−ル共重合体は、エチレン成分を２５〜５０モル％の範囲で含むことがＳＩＢＳとの相溶性の観点から好ましい。
【００６０】
上記一般式（Ｉ）で表されるエチレン−ビニルアルコ−ル共重合体は、他の成分との共重合体とされた状態でゴム組成物中に含有されてもよい。この場合におけるエチレン−ビニルアルコ−ル共重合体の含有量とは、上記一般式（Ｉ）で表される構造部分の含有量を意味する。
【００６１】
なお、エチレン−ビニルアルコ−ル共重合体の分子構造は、例えば赤外吸収スペクトル（ＩＲ）や核磁気共鳴スペクトル（ＮＭＲ）等により確認することができる。
【００６２】
（４）その他の配合成分
本発明に係るインナーライナー層用ゴム組成物は、補強剤（例えばカーボンブラック）、顔料、加硫剤、加硫促進剤、各種オイル、老化防止剤、軟化剤、可塑剤、カップリング剤、粘着付与剤のような添加剤を含有することができる。これらの配合剤、添加剤の含有量は、一般的な量とすることができる。
【００６３】
また、本発明に係るインナーライナー層用ゴム組成物は、例えばブチル系ゴム（ハロゲン化ブチルゴム等）のようなジエン系ゴムなど、ＳＩＢＳ以外のゴム成分を含むことができるが、その含有量は、ゴム組成物全量を１００質量％とするとき、１５質量％以下とすることが好ましく、１０質量％以下とすることがより好ましく、５質量％以下とすることがさらに好ましく、０質量％であることが特に好ましい。
【００６４】
＜インナーライナー層及び空気入りタイヤ＞
図１は、本発明に係る空気入りタイヤの一例を説明するためのタイヤ右半分を示す概略断面図（タイヤ子午線方向の半断面図）である。本発明に係る空気入りタイヤは、カーカス層と、カーカス層のタイヤ内側に配置されるインナーライナー層と、インナーライナー層のタイヤ内側に配置されるゴム層とを少なくとも備えるものであり、トラック、バス等の重荷重用空気入りタイヤであってもよいし、乗用車用空気入りタイヤであることもできるが、好ましくは重荷重用空気入りタイヤである。
【００６５】
図１に示される空気入りタイヤ１００は、タイヤ周方向に延びる主溝５を有し、クラウン中心位置Ａからショルダー部１１にわたって形成されているトレッド部１０；ショルダー部１１から延びるバットレス部１５；バットレス部１５から延びるサイドウォール部２０；サイドウォール部２０から延び、ビードコア２６が埋設されるとともに、チェーファー２７が配置されたビード部２５；左右一対のビードコア２６間に装架され、両端をビードコア２６のまわりに折り返して係止されるカーカス層３０；カーカス層３０のクラウン部外側に配置される複数のベルト層３５；カーカス層３０のタイヤ半径方向内側において、左右一対のビード部２５間にわたって配置されるインナーライナー層４０；インナーライナー層４０のタイヤ半径方向内側において、左右一対のビード部２５間にわたって配置されるゴム層５０を含む。インナーライナー層４０は、カーカス層及びゴム層５０と接しており、密着している。
【００６６】
本発明の空気入りタイヤにおいてインナーライナー層４０は、上述の本発明に係るゴム組成物から形成される。これにより、優れた耐空気透過性、耐久性及び転がり抵抗性を兼ね備えた空気入りタイヤとすることができる。
【００６７】
インナーライナー層４０は、規定内圧を充填した状態でのタイヤ子午線方向断面における厚みが、０．０５〜０．５ｍｍの範囲内であることが好ましく、より好ましくは０．１〜０．４ｍｍの範囲内である。インナーライナー層４０の厚みが０．０５ｍｍ未満であると、生タイヤの加硫時に、インナーライナー層４０がプレス圧力で破れてしまい、得られたタイヤにおいてエアーリーク現象が生じるおそれがある。一方、インナーライナー層４０の厚みが０．５ｍｍを超えると、タイヤの転がり抵抗性の面で不利である。インナーライナー層４０の厚みが０．０５〜０．５ｍｍの範囲内とすることは、優れた耐空気透過性、耐久性及び転がり抵抗性を兼ね備えた空気入りタイヤを得るうえで望ましい。
【００６８】
本発明の空気入りタイヤは、次の（ａ）及び（ｂ）：
（ａ）インナーライナー層が、第１領域と、該第１領域とは異なる領域であって、第１領域よりも厚みが大きい第２領域とを含む、
（ｂ）ゴム層が、第３領域と、第３領域とは異なる領域であって、第３領域よりも厚みが大きい第４領域とを含む、
の少なくともいずれかを満たしていることが好ましい。
【００６９】
条件（ａ）において、第１領域よりも厚みを大きくする第２領域は、耐空気透過性が経時的に比較的低くなりやすく、これにより周辺のタイヤ部材が酸化劣化して経時的に耐久性が低下しやすいような領域であり、これに対して第１領域は、このような懸念がなく、耐空気透過性が経時的にも良好な領域である。上記のような第２領域における厚みをより大きくすることにより、タイヤ部材の酸化劣化を効果的に抑制することができ、タイヤの耐久性及び耐空気透過性を向上させることができる。
【００７０】
なお、第２領域の厚みを大きくする分、第２領域の厚みを大きくしない場合と比べればタイヤ重量は増加するが、本発明によれば、所定のゴム組成物からなり、優れた耐空気透過性、耐久性及び転がり抵抗性を兼ね備えたインナーライナー層を用いるため、例えば従来のインナーライナー層と同等の耐空気透過性を得るためには、従来のインナーライナー層に比べて、より小さな厚みで足りる。
【００７１】
図１を参照して、第１領域は、より具体的には、インナーライナー層４０におけるトレッド部１０に対応する領域Ｒ１であることができる。トレッド部１０に対応する領域とは、トレッド部１０が有する最も外側の主溝５に対応する位置からタイヤ幅方向内側の領域をいう。この領域は、カーカス層３０に加えてベルト層３５及びトレッド部１０が積層されているため、良好な耐空気透過性を有している。
【００７２】
第１領域よりも厚みを大きくする第２領域は、第１領域以外の少なくとも一部の領域であり、より具体的には、図１を参照して、ショルダー部１１からバットレス部１５に対応する領域Ｒ２、サイドウォール部２０に対応する領域Ｒ３、ビード部２５に対応する領域Ｒ４のいずれか１つ以上の領域であることができる。これらの領域の一部分の厚みを大きくするようにしてもよい。サイドウォール部２０は薄いため、耐空気透過性が低下しやすい。また、ショルダー部１１からバットレス部１５に至る領域及びビード部２５は、耐空気透過性が低下すると周辺のタイヤ部材の酸化劣化により耐久性が低下しやすい。
【００７３】
ショルダー部１１からバットレス部１５に対応する領域Ｒ２は、トレッド部１０に対応する領域Ｒ１とサイドウォール部２０に対応する領域Ｒ３との間に位置する領域であり、領域Ｒ２の少なくとも一部の厚みを大きくする場合、例えば、最大幅を有するベルト層３５の末端３５ａからインナーライナー層４０に垂線を下ろしたとき、その垂線とインナーライナー層４０との交点を中心として、タイヤ子午線方向断面の内側に沿ってインナーペリフェリー（タイヤ子午線方向断面において、一方のビードトゥから他方のビードトゥまでのタイヤ内周面に沿った長さ）の５〜１０％の範囲内の厚みを大きくすることが好ましい。これにより、過度にタイヤ重量を増加させることなく、タイヤ耐久性を向上させることができる。
【００７４】
領域Ｒ２の少なくとも一部の厚みを大きくする態様は、とりわけ重荷重用空気入りタイヤに好適に適用することができる。
【００７５】
サイドウォール部２０に対応する領域Ｒ３は、ショルダー部１１からバットレス部１５に対応する領域Ｒ２とビード部２５に対応する領域Ｒ４との間に位置する領域であり、領域Ｒ３の少なくとも一部の厚みを大きくする場合、例えば、カーカスラインの最大幅の点Ｂからインナーライナー層４０に垂線を下ろしたとき、その垂線とインナーライナー層４０との交点を中心として、インナーペリフェリーの３〜８％の範囲内の厚みを大きくすることが好ましい。これにより、過度にタイヤ重量を増加させることなく、タイヤ耐久性を向上させることができる。
【００７６】
領域Ｒ３の少なくとも一部の厚みを大きくする態様は、とりわけ乗用車用空気入りタイヤに好適に適用することができる。
【００７７】
ビード部２５に対応する領域Ｒ４は、サイドウォール部２０に対応する領域Ｒ３に続く領域であり、領域Ｒ４の少なくとも一部の厚みを大きくする場合、例えば、カーカス層３０の末端３０ａからインナーライナー層４０に垂線を下ろしたとき、その垂線とインナーライナー層４０との交点を中心として、インナーペリフェリーの３〜１０％の範囲内の厚みを大きくすることが好ましい。これにより、過度にタイヤ重量を増加させることなく、タイヤ耐久性を向上させることができる。領域Ｒ４の厚みを大きくすることは、耐空気透過性の低下により酸化劣化を生じてチェーファーセパレーション等の不具合を起こしやすいチェーファー２７の酸化劣化防止にとりわけ有効であり、これによりタイヤの耐久性を向上させることができる。
【００７８】
領域Ｒ４の少なくとも一部の厚みを大きくする態様は、とりわけ重荷重用空気入りタイヤに好適に適用することができる。
【００７９】
インナーライナー層４０の第１領域及び第２領域の厚みはそれぞれ、０．０５〜０．５ｍｍの範囲内にある限り特に制限されないが、第１領域の厚みＴ１に対する第２領域の厚みＴ２の比Ｔ２／Ｔ１は、１．０５〜３であることが好ましく、１．１〜２であることがより好ましく、１．１〜１．７であることがさらに好ましい。この範囲内であれば、第２領域の厚みを大きくすることによる上述の効果を十分に得ることができる。
【００８０】
第２領域の厚みを大きくする方法は特に制限されず、１）第２領域に相当する部分を厚く成形する、２）第２領域に相当する部分において本発明に係るゴム組成物からなる層を複数積層する、等の方法を採用することができる。
【００８１】
ゴム層５０は、インナーライナー層４０のタイヤ半径方向内側において、左右一対のビード部２５間にわたって配置される層であり、インナーライナー層４０を保護する役割を担う。ゴム層５０を備えることより、リム組み作業等の際に工具類が接触することによる損傷や、パンク修理等においてタイヤ内面をバフ処理する際における損傷がインナーライナー層４０に生じることをより効果的に防止することができる。これにより、タイヤの耐久性及び耐空気透過性の低下を効果的に抑制することができる。
【００８２】
ゴム層５０を構成するゴムは、耐空気透過性が良好なものであることが好ましく、具体例を挙げれば、例えば、天然ゴム；エポキシ化天然ゴム；イソプレンゴム；スチレンブタジエンゴム；ブタジエンゴム；ニトリルゴム；ブチルゴム、ハロゲン化ブチルゴム等のブチル系ゴムのようなジエン系ゴムである。好ましくは耐空気透過性のより優れるブチル系ゴムである。
【００８３】
ゴム層５０の厚みは、インナーライナー層４０の損傷を効果的に防止するために、０．２〜２ｍｍであることが好ましく、０．５〜１．５ｍｍであることがより好ましい。
【００８４】
本発明の空気入りタイヤが上述の厚みに関する条件（ａ）及び（ｂ）のうち、（ｂ）を満たすものである場合、ゴム層５０は、第３領域と、該第３領域とは異なる領域であって、第３領域よりも厚みが大きい第４領域とを含む。ここでいう厚みも、規定内圧を充填した状態でのタイヤ子午線方向断面における厚みである。本発明の空気入りタイヤが（ａ）を満たすものである場合、ゴム層５０は（ｂ）を満たすものであってもよいし、全領域にわたって均一な厚みを有していてもよい。インナーライナー層４０が（ａ）を満たし、かつゴム層５０が（ｂ）を満たすことがより好ましい。
【００８５】
条件（ｂ）において、第３領域よりも厚みを大きくする第４領域は、上述したような場面でインナーライナー層４０に損傷が生じやすい領域、具体的には、ゴム層５０におけるトレッド部１０に対応する領域である。トレッド部１０に対応する領域とは、トレッド部１０が有する最も外側の主溝５に対応する位置からタイヤ幅方向内側の領域をいう。第３領域は、第４領域以外のすべての領域であることができる。
【００８６】
ゴム層５０の第３領域及び第４領域の厚みはそれぞれ、０．２〜２ｍｍの範囲内にある限り特に制限されないが、第３領域の厚みＴ３に対する第４領域の厚みＴ４の比Ｔ４／Ｔ３は、１．０５〜２０であることが好ましく、１．１〜１５であることがより好ましく、１．２〜１０であることがさらに好ましく、１．２〜５であることが特に好ましい。第４領域の厚みＴ４は、好ましくは０．５〜２ｍｍであり、より好ましくは０．８〜１．５ｍｍである。
【００８７】
ゴム層５０は、押出成形、カレンダー成形のような従来公知の方法によって製造することができる。第４領域の厚みを大きくする方法は特に制限されず、１）第４領域に相当する部分を厚く成形する、２）第４領域に相当する部分において複数のゴム層を積層する、等の方法を採用することができる。
【００８８】
カーカス層３０は、コードが配列・埋設されたゴム部材である。コードは、例えばポリエステル、ナイロン、アラミド等の有機繊維や、スチールからなる。カーカス層３０を構成するゴムは特に制限されず、天然ゴム、イソプレンゴム、スチレンブタジエンゴム、ブタジエンゴム等であることができる。カーカス層３０は、通常の添加剤、例えばカーボンブラック、シリカのような充填剤を含有することができる。
【００８９】
空気入りタイヤは、上述の本発明に係るゴム組成物から形成されるインナーライナー層として用い、そのタイヤ半径方向内側にゴム層を配置すること以外は、一般的な製造方法に従って未加硫タイヤを構築し、これを加硫成形することよって製造することができる。具体的には、本発明に係るゴム組成物を例えばＴダイ押出機を用いてシート状（フィルム状）に押出加工し（押出温度は例えば１３０〜２００℃）、これをタイヤ成形機上でゴム層や他のタイヤ部材とともに貼り合わせて未加硫タイヤを形成した後、加硫機中で加熱加圧することによって空気入りタイヤを製造することができる。得られる空気入りタイヤは、インナーライナー層と隣接するゴムとが良好に接着しているとともに、優れた耐空気透過性、耐久性及び転がり抵抗性を示す。
【実施例】
【００９０】
以下、実施例を挙げて本発明をより詳細に説明するが、本発明はこれら実施例に限定されるものではない。
【００９１】
表１〜３に示される構成の実施例１〜３０及び比較例１〜９の空気入りタイヤを製造して、性能を評価した。
【００９２】
＜実施例１＞
（１）インナーライナー層（未加硫）の作製
配合剤として以下のものを準備した。
【００９３】
〔ａ〕スチレン−イソブチレン−スチレントリブロック共重合体（ＳＩＢＳ）：カネカ（株）社製の「シブスターＳＩＢＳＴＡＲ  １０２Ｔ」（ショアＡ硬度２５、スチレン成分含有量２５質量％、ＧＰＣ測定（ポリスチレン換算）による重量平均分子量：１０００００）、
〔ｂ〕スチレン−無水マレイン酸共重合体（ＳＭＡ）：川原油化株式会社より入手した「ＳＭＡ１０００」（スチレン成分／無水マレイン酸成分モル比：５０／５０、重量平均分子量：５５００、酸価：４９０）。
【００９４】
上記配合剤を表１に示される量比（表１に示される数値は質量部を表す。）で混練し、２軸押出機（スクリュ径：φ５０ｍｍ、Ｌ／Ｄ：３０、シリンダ温度：２２０℃）にてペレット化して、インナーライナー層用ゴム組成物を得た。その後、Ｔダイ押出機（スクリュ径：φ８０ｍｍ、Ｌ／Ｄ：５０、ダイリップ幅：５００ｍｍ、シリンダ温度：２２０℃、フィルムゲージ：０．３ｍｍ）を用いてインナーライナー層用ゴム組成物の押出成形を行い、ポリマーシート（未加硫のインナーライナー層）を作製した。このポリマーシートの厚みは全体にわたって均一であり、その厚み（加硫後、規定内圧を充填した状態でのタイヤ子午線方向断面における厚み）は０．０５ｍｍとなるようにした。
【００９５】
（２）ゴム層（未加硫）の作製
Ｔダイ押出機を用いて、ブチルゴムからなるゴム層を作製した。この際、Ｔダイ押出機の押出口にプロファイルをつけて、トレッド部に対応する領域の厚み（加硫後、規定内圧を充填した状態でのタイヤ子午線方向断面における厚み）が１．０ｍｍ、その他の領域のすべての厚みが０．５ｍｍとなるようにした。
【００９６】
（３）空気入りタイヤの製造
上記ポリマーシートをインナーライナー層（ＩＬ層）に適用し、そのタイヤ半径方向内側に上記ゴム層を配置して、生タイヤを製造し、次に加硫工程において、１７０℃で２０分間プレス成形して、図１に示す基本構造を有する１９５／６５Ｒ１５サイズの空気入りタイヤを製造した。
【００９７】
＜実施例２〜１５＞
インナーライナー層用ゴム組成物に配合される配合剤の量を表１に示されるとおりとしたこと、及びＴダイ押出機の押出口にプロファイルをつけて、インナーライナー層における表１に示される領域の厚みが０．０７５ｍｍとなるようにしたこと以外は、実施例１と同様にして空気入りタイヤを製造した。
【００９８】
＜実施例１６〜３０＞
表２に示されるように、スチレン−無水マレイン酸共重合体（ＳＭＡ）の代わりに、スチレン−無水マレイン酸共重合体のモノエステル化物（ＳＭＡモノエステル化物）〔川原油化株式会社より入手した「ＳＭＡ１４４０」（スチレン成分／無水マレイン酸由来成分モル比：８０／２０、重量平均分子量：７０００、酸価：２００）〕を用いたこと以外は、それぞれ実施例１〜１５と同様にして空気入りタイヤを製造した。
【００９９】
＜比較例１〜４＞
インナーライナー層用ゴム組成物に配合される配合剤の種類及び量を表３に示されるとおりとしたこと以外は、実施例１と同様にして空気入りタイヤを製造した。比較例１において、ブチルゴム（ＩＩＲ）には、エクソンモービル（株）製の「エクソンクロロブチル１０６８」を用いた。また比較例１（比較例５〜９においても同じ。）において、カーボンブラックには、東海カーボン（株）製の「シーストＶ」（Ｎ６６０、Ｎ２ＳＡ：２７ｍ2／ｇ）を用いた。
【０１００】
＜比較例５〜９＞
インナーライナー層用ゴム組成物に配合される配合剤の種類及び量を表３に示されるとおりとしたこと以外は、それぞれ実施例１〜５と同様にして空気入りタイヤを製造した。
【０１０１】
（タイヤ評価試験）
実施例及び比較例で作製した空気入りタイヤについて、以下の評価試験を行った。評価結果を指数で表わしたものを表１〜３に示す。
【０１０２】
〔１〕タイヤ重量の測定
タイヤ重量を測定し、下記式：
タイヤ重量指数＝（比較例１のタイヤ重量）／（各実施例・比較例のタイヤ重量）×１００
に従って、タイヤ重量指数を算出した。タイヤ重量指数が大きいほど、タイヤ重量が小さく、軽量化の達成度が高い。
【０１０３】
〔２〕耐空気透過性の評価
空気入りタイヤをリム（２２．５×７．５０）に装着し、初期圧力９００ｋＰａ、室温２１℃、無負荷条件にて３ヶ月間静置する間、４日毎に内圧を測定した。初期圧力Ｐ0（ｋＰａ）、測定圧力Ｐt（ｋＰａ）、経過時間ｔ（日）として、下記式：
Ｐt／Ｐ0＝ｅｘｐ（−αｔ）
に基づいて、回帰係数αを算出した。得られた回帰係数αから、ｔ＝３０（日）として、下記式：
β＝〔１−ｅｘｐ（−αｔ）〕×１００
に基づいて、１ヶ月当たりの圧力低下率β（％／月）を算出した。そして、下記式：
耐空気透過性指数＝（比較例１のβ値）／（各実施例・比較例のβ値）×１００
に従って、耐空気透過性指数を算出した。耐空気透過性指数が大きいほど、耐空気透過性が高い。
【０１０４】
〔３〕タイヤ耐久性の評価
空気入りタイヤをリム（２２．５×７．５０）に装着し、ＪＩＳ  Ｄ４２３０に準拠する室内ドラム試験機（ドラム径１７０７ｍｍ）にかけて、酸素濃度６０％に調整した空気を充填して空気圧をＪＡＴＭＡ規定空気圧９００ｋＰａにし、ＪＡＴＭＡ規定負荷能力の１５０％を負荷し、速度８１ｋｍ／ｈの条件で、タイヤ故障を起こすまでの走行距離を測定した。そして、下記式：
タイヤ耐久性指数＝（各実施例・比較例の走行距離）／（比較例１の走行距離）×１００
に従って、タイヤ耐久性指数を算出した。タイヤ耐久性指数が大きいほど、タイヤ耐久性が高い。
【０１０５】
〔４〕耐剥離性の評価
ＪＩＳ  Ｋ  ６２５６「加硫ゴム及び熱可塑性ゴム−接着性の求め方」に準じて剥離試験を行った。まず、厚さ０．０５ｍｍの上記ポリマーシート（未加硫のインナーライナー層）、厚さ１ｍｍの上記ゴム層及び補強キャンバス生地を、この順番で重ねて１７０℃の条件下で１２分間加圧加熱することによって剥離用試験片（試験片の幅：２５ｍｍ）を作製した。得られた試験片を用いて２３℃の室温条件下で剥離試験を行い、インナーライナー層（ＩＬ層）とゴム層との剥離力を測定した。そして、下記式：
耐剥離性指数＝（各実施例・比較例の剥離力）／（比較例１の剥離力）×１００
に従って、耐剥離性指数を算出した。耐剥離性指数が大きいほど、インナーライナー層（ＩＬ層）とゴム層との接着力が高い。なお、この耐剥離性の評価は、実施例１、６、１１、１６、２１、２６及び比較例１〜４について行った。
【０１０６】
〔５〕転がり抵抗性の評価
粘弾性スペクトロメーターＶＥＳ（（株）岩本製作所）を用いて、温度７０℃、初期歪１０％、動歪２％の条件下でｔａｎδを測定した。そして、下記式：
転がり抵抗性指数＝（比較例１のｔａｎδ）／（各実施例・比較例のｔａｎδ）×１００
に従って、転がり抵抗性指数を算出した。転がり抵抗性指数が大きいほど、転がり抵抗性に優れる。
【０１０７】
【表１】
2015110700.tif 000004
【０１０８】
【表２】
2015110700.tif 000005
【０１０９】
【表３】
2015110700.tif 000006
【符号の説明】
【０１１０】
５  主溝、１０  トレッド部、１１  ショルダー部、１５  バットレス部、２０  サイドウォール部、２５  ビード部、２６  ビードコア、２７  チェーファー、３０  カーカス層、３０ａ  カーカス層の末端、３５  ベルト層、３５ａ  最大幅を有するベルト層の末端、４０  インナーライナー層、５０  ゴム層、１００  空気入りタイヤ、Ａ  クラウン中心位置、Ｂ  カーカスラインの最大幅の点、Ｒ１  トレッド部に対応する領域、Ｒ２  ショルダー部からバットレス部に対応する領域、Ｒ３  サイドウォール部に対応する領域、Ｒ４  ビード部に対応する領域。
【図１】
2015110700.tif 000007